(57)【要約】【課題】  白モヤの発生を抑制することができる合紙を提供すること。【解決手段】  少なくとも２枚のインクジェット用記録媒体の間に挟んで用いられる合紙であって、ＪＩＳ  Ｂ  ０６０１：２００１で規定される算術平均粗さＲａが８．０μｍ以下であり、かつ、質量変化量が１．０ｇ／ｍ２以上であることを特徴とする合紙。【選択図】  なし【特許請求の範囲】
【請求項１】
少なくとも２枚のインクジェット用記録媒体の間に挟んで用いられる合紙であって、
ＪＩＳ  Ｂ  ０６０１：２００１で規定される算術平均粗さＲａが８．０μｍ以下であり、かつ、
下記条件で算出される質量変化量が１．０ｇ／ｍ２以上であることを特徴とする合紙。
（条件）
合紙を、温度２３度、相対湿度５０％の環境で３日間保存し、その後質量（ｇ／ｍ２）を測定する（質量Ｘ）。次いで、この合紙を、温度３０度、相対湿度８０％の環境で更に３日間保存し、その後質量（ｇ／ｍ２）を測定する（質量Ｙ）。その際の、（質量Ｙ）−（質量Ｘ）の値を質量変化量（ｇ／ｍ２）とする。
【請求項２】
複数のインクジェット用記録媒体を、記録媒体の画像記録面同士が向き合うように積層することで作製されるブックであって、
前記ブックが、ＪＩＳ  Ｂ  ０６０１：２００１で規定される算術平均粗さＲａが８．０μｍ以下であり、かつ、下記条件で算出される質量変化量が１．０ｇ／ｍ２以上である合紙を挟んでいることを特徴とするブック。
（条件）
合紙を、温度２３度、相対湿度５０％の環境で３日間保存し、その後質量（ｇ／ｍ２）を測定する（質量Ｘ）。次いで、この合紙を、温度３０度、相対湿度８０％の環境で更に３日間保存し、その後質量（ｇ／ｍ２）を測定する（質量Ｙ）。その際の、（質量Ｙ）−（質量Ｘ）の値を質量変化量（ｇ／ｍ２）とする。
【発明の詳細な説明】
【技術分野】
【０００１】
本発明は合紙及びブックに関する。
【背景技術】
【０００２】
従来、インクジェット用記録媒体を保存する際に、記録媒体間に合紙を挟む方法が検討されている（特許文献１及び２）。特許文献１には、滲み、裏写り、ブロッキング、搬送性、擦り傷を課題としてインクジェット記録媒体と合紙が交互に重ねられて包装されているシート包装体が記載されている。また、特許文献２には、保存時の擦れによる傷を課題として、空隙型インク受容層を有し、ＪＩＳ  Ｂ  ０６０１に規定される中心線平均粗さＲａが０．３μｍ以下であるインクジェット記録媒体と合紙が交互に重ねられているシート包装体が記載されている。
【先行技術文献】
【特許文献】
【０００３】
【特許文献１】特開２００１−３１０５４６号公報
【特許文献２】特開２００３−１１２４７１号公報
【発明の概要】
【発明が解決しようとする課題】
【０００４】
近年、インクジェット用記録媒体を用いたフォトブックなどの需要が高まっている。このようなフォトブックを作製する方法として、画像を記録した複数のインクジェット用記録媒体を、記録媒体の画像記録面同士が向き合うように積層する方法が挙げられる。このようにして作製されたフォトブックは、記録面同士が接触するように保存されるため、一方の画像の形状が他方の画像中に白く写ったような現象（白モヤ）が発生することがある。これは、接触した記録媒体の間で水分や水溶性溶剤等の移動が生じることによるものと考えられる。水分や水溶性溶剤等が移動した場合、これらが移動した部分と、移動していない若しくは殆ど移動していない部分との間に、水分や水溶性溶剤等の存在量差が生じる。このため、画像に白モヤが発生するものと考えられる。
【０００５】
この白モヤの発生を抑制する方法として、記録媒体の間に合紙を挟む方法が挙げられる。ところが、本発明者らの検討によると、特許文献１及び２に記載されているような合紙を用いる方法では、上記白モヤの発生を十分に抑制することができなかった。
【０００６】
したがって、本発明の目的は、インクジェット用記録媒体の間に挟むことで白モヤの発生を抑制することができる合紙を提供することにある。
【課題を解決するための手段】
【０００７】
上記の目的は以下の本発明によって達成される。即ち、本発明にかかる合紙は、少なくとも２枚のインクジェット用記録媒体の間に挟んで用いられる合紙であって、ＪＩＳ  Ｂ  ０６０１：２００１で規定される算術平均粗さＲａが８．０μｍ以下であり、かつ、下記条件で算出される質量変化量が１．０ｇ／ｍ２以上であることを特徴とする。
【０００８】
（条件）
合紙を、温度２３度、相対湿度５０％の環境で３日間保存し、その後質量（ｇ／ｍ２）を測定する（質量Ｘ）。次いで、この合紙を、温度３０度、相対湿度８０％の環境で更に３日間保存し、その後質量（ｇ／ｍ２）を測定する（質量Ｙ）。その際の、（質量Ｙ）−（質量Ｘ）の値を質量変化量（ｇ／ｍ２）とする。
【発明の効果】
【０００９】
本発明によれば、白モヤの発生を抑制することができる合紙を提供することができる。
【発明を実施するための形態】
【００１０】
以下、好適な実施の形態を挙げて、本発明を詳細に説明する。
【００１１】
上述した白モヤの発生を効果的に抑制するためには、合紙が、白モヤが発生する原因となる水分や水溶性溶剤を十分に吸収できることが必要である。そこで、本発明者らは、以下の条件で算出した合紙の質量変化量によって合紙の水分や水溶性溶剤の吸収性を評価し、その値と白モヤの発生との関係について検討を行った。
【００１２】
（条件）
合紙を、温度２３度、相対湿度５０％の環境で３日間保存し、その後質量（ｇ／ｍ２）を測定する（質量Ｘ）。次いで、この合紙を、温度３０度、相対湿度８０％の環境で更に３日間保存し、その後質量（ｇ／ｍ２）を測定する（質量Ｙ）。その際の、（質量Ｙ）−（質量Ｘ）の値を質量変化量（ｇ／ｍ２）とする。
【００１３】
その結果、上記条件で算出される質量変化量が１．０ｇ／ｍ２以上であることによって、白モヤがある程度抑制することができることが分かった。更には、質量変化量が１．３ｇ／ｍ２以上であることが好ましい。
【００１４】
本発明者らが更に検討したところ、上記質量変化量の条件を満足する合紙を用いた場合でも、白モヤが発生してしまう場合があることが分かった。具体的には、合紙自体の水分や水溶性溶剤の吸収性が高くても、合紙と記録媒体の接触面積が小さいと、十分にその吸収性能が発揮されないことが分かった。そこで、本発明者らが記録媒体との接触面積が大きくなるような合紙の条件を検討したところ、合紙のＪＩＳ  Ｂ  ０６０１：２００１で規定される算術平均粗さＲａが８．０μｍ以下であることが必要であることが分かった。算術平均粗さＲａが８．０μｍより大きいと、記録媒体との接触面積が小さく、水分や水溶性溶剤を十分に吸収できず、白モヤが発生してしまう場合がある。
【００１５】
即ち、少なくとも２枚のインクジェット用記録媒体の間に、算術平均粗さＲａが８．０μｍ以下であり、かつ、上記条件で算出される質量変化量が１．０ｇ／ｍ２以上である合紙を挟むことで白モヤの発生が抑制される。
【００１６】
合紙の材料としては、洋紙、板紙、和紙、合成紙など従来公知の紙を使用することができるが、コストの観点から、セルロース繊維が露出しているような未塗工紙が好ましい。また、合紙の厚さとしては、２００μｍ以下が好ましく、１５０μｍ以下がより好ましい。更に、合紙の紙密度は、０．４ｇ／ｃｍ３以下が好ましい。
【００１７】
次に、本発明の合紙と共に用いるインクジェット用記録媒体について説明する。インクジェット用記録媒体としては従来公知のものを何れも用いることができる。複数のインクジェット用記録媒体を、記録媒体の画像記録面同士が向き合うように積層することで作製されるブックに、上記質量変化量及び算術平均粗さＲａの条件を満足する合紙を挟むことで、白モヤの発生が抑制されたブックを得ることができる。
【００１８】
インクジェット用記録媒体の支持体としては、例えば、キャストコート紙、バライタ紙、レジンコート紙（片面又は両面がポリオレフィンなどの樹脂で被覆された紙）などの紙類、フィルム、ガラス、金属などが挙げられる。中でも、レジンコート紙が好ましい。フィルムとしては、例えば、ポリエチレン、ポリプロピレン、ポリエステル、ポリ乳酸、ポリスチレン、ポリアセテート、ポリ塩化ビニル、酢酸セルロース、ポリエチレンテレフタレート、ポリメチルメタクリレート、ポリカーボネートなどの透明な熱可塑性樹脂フィルムが挙げられる。
【００１９】
インクジェット用記録媒体は、上記支持体の少なくとも一方の面に、１層以上のインク受容層を有することが好ましい。インク受容層は、粒子やバインダーを含有することが好ましい。粒子としては、有機粒子や無機粒子が挙げられる。より好ましくは無機粒子であり、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ水和物、擬ベーマイト、コロイダルアルミナ、水酸化アルミニウム、リトポン、ゼオライト、水酸化マグネシウムなどが挙げられる。これらの無機粒子は２種以上を併用することも可能である。
【００２０】
また、バインダーとしては、ポリビニルアルコール、ゼラチン、ポリエチレンオキサイド、ポリビニルピロリドン、ポリアクリル酸、ポリアクリルアミド、ポリウレタン、デキストラン、デキストリン、寒天、プルラン、水溶性ポリビニルブチラール、ヒドロキシエチルセルロース、カルボキシメチルセルロースなどが挙げられる。これらのバインダーは２種以上を併用することも可能である。好ましく用いられる親水性バインダーは、ポリビニルアルコールである。これらポリビリルアルコールには、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアルコールも含まれる。
【００２１】
インク受容層中の、無機粒子とバインダーの割合は、質量比率で２：１〜２０：１が好ましく、３：１〜１０：１がより好ましい。
【実施例】
【００２２】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【００２３】
［記録媒体の作製］
＜基材の作製＞
カナダ標準濾水度が４５０ｍＬＣＳＦのＬＢＫＰ８０部、カナダ標準濾水度が４８０ｍＬＣＳＦのＮＢＫＰ２０部、カチオン化澱粉０．６０部、重質炭酸カルシウム１０部、軽質炭酸カルシウム１５部、アルキルケテンダイマー０．１０部、カチオン性ポリアクリルアミド０．０３０部を混合し、固形分の含有量が３．０質量％となるように水を加えて、紙料を得た。次いで、紙料を長網抄紙機で抄造し、３段のウエットプレスを行った後、多筒式ドライヤーで乾燥した。その後、サイズプレス装置で乾燥後の固形分が１．０ｇ／ｍ２となるように酸化澱粉水溶液を含浸、乾燥させ、更に、マシンカレンダー仕上げをして、坪量が１７０ｇ／ｍ２、ステキヒトサイズ度１００秒、透気度５０秒、ベック平滑度３０秒、ガーレー剛度１１．０ｍＮ、膜厚が１００μｍの基紙を作製した。次いで、低密度ポリエチレン７０部と、高密度ポリエチレン２０部と、酸化チタン１０部とからなる樹脂組成物を、乾燥塗工量が２５ｇ／ｍ２となる様に、基紙の片面に塗工した。尚、この面を基材の表面とする。更に、低密度ポリエチレンを、基紙のもう一方の面に塗工することで、基材を得た。
【００２４】
＜無機粒子分散液の調製＞
（アルミナ水和物分散液の調製）
純水１６０．０ｇ中に、アルミナ水和物ＤＩＳＰＥＲＡＬ  ＨＰ１４（サソール製）４０．０ｇ、メタンスルホン酸０．６ｇを添加した。その後、ミキサーで３０分間撹拌し、アルミナ水和物分散液（固形分の含有量は２０．０質量％）を調製した。分散液中のアルミナ水和物の平均一次粒子径は１３０ｎｍであった。
【００２５】
（気相法アルミナ分散液の調製）
純水１６０．０ｇ中に、気相法アルミナＡＥＲＯＸＩＤＥ  ＡｌｕＣ（ＥＶＯＮＩＣ製）４０．０ｇ、メタンスルホン酸１．３ｇを添加した。その後、ミキサーで３０分間撹拌し、気相法アルミナ分散液（固形分の含有量は２０．０質量％）を調製した。分散液中の気相法アルミナの平均一次粒子径は１６０ｎｍであった。
【００２６】
＜バインダー水溶液の調製＞
純水４００ｇ中に、重合度３，５００、けん化度８８ｍｏｌ％であるポリビニルアルコールＰＶＡ２３５（クラレ製）５０ｇを添加した。その後、ミキサーで撹拌し、１０分後、９０℃に加熱し、更に３０分攪拌を続け、バインダー水溶液（固形分の含有量は９．０質量％）を調製した
＜インク受容層用塗工液の調製＞
（第１のインク受容層用塗工液の調製）
アルミナ水和物分散液１００部と、バインダー水溶液２４．４部と、ホウ酸水溶液（固形分の含有量が５質量％）１０部とを混合した。
【００２７】
（第２のインク受容層用塗工液の調製）
アルミナ水和物分散液８０部と、気相法アルミナ分散液２０部と、バインダー水溶液２２．２部と、ホウ酸水溶液（固形分の含有量が５質量％）５．６部とを混合した。
【００２８】
＜記録媒体の作製＞
上記で得た基材に、第１のインク受容層用塗工液及び第２のインク受容層用塗工液をこの順になるようにカーテンコーターで同時塗工し、６０〜１００℃の空気を順次吹き付けて乾燥し、記録媒体を得た。このとき、それぞれ乾燥塗工量（ｇ／ｍ２）は、２７．５ｇ／ｍ２、１０．０ｇ／ｍ２であった。第１のインク受容層の組成は、無機粒子／バインダー／ホウ酸＝１００／１１／２．５であり、第２のインク受容層の組成は、無機粒子／バインダー／ホウ酸＝１００／１０／１．４であった。更に、それぞれの膜厚は、第１のインク受容層が２７．５μｍ、第２のインク受容層が１０μｍであった。
【００２９】
［実施例１〜４及び比較例２〜５］
上記で得た記録媒体に画像を記録し、下記表１に記載の合紙を挟んでフォトブックを作製した。尚、合紙１〜３、５〜８は日本製紙パピリア製であり、合紙４はキヤノン製である。
【００３０】
［比較例１］
上記で得た記録媒体に画像を記録し、フォトブックを作製した。このとき合紙は挟まなかった。
【００３１】
【表１】
2015016644.tif 000002
【００３２】
［評価］
＜評価１＞
上記で得た記録媒体に対し、インクジェット記録装置  ＭＰ９９０（キヤノン製）を用いて、「光沢ゴールド、標準品質、補正なし」の条件で以下の画像１及び２を記録した。
画像１：２０ｃｍ×２０ｃｍの領域を、ＰｈｏｔｏＳｈｏｐ７．０のＲＧＢモードで、（Ｒ，Ｇ，Ｂ）＝（０，０，０）で塗りつぶした画像。
画像２：６ヶ所の５ｃｍ×５ｃｍの領域を作成し、ＰｈｏｔｏＳｈｏｐ７．０のＲＧＢモードで、（Ｒ，Ｇ，Ｂ）＝（０，２５５，２５５）（２５５，０，２５５）、（２５５，２５５，０）、（２５５，０，０）、（０，２５５，０）、（０，０，２５５）の６色で各々塗りつぶした画像。
【００３３】
画像の記録後、温度２３度、相対湿度５０％の環境下で３０分間乾燥した。その後、画像１と画像２が重なるように重ね合わせ、その間に合紙を挟んで、荷重１２．８ｋｇｆ／ｍ２で７日間保管した。その後、画像１の画像２と重なった部分と重なってない部分を目視にて確認し、下記の評価基準に基づき白モヤの抑制効果を評価した。評価結果を表２に示す。
Ａ：白モヤが発生していなかった
Ｂ：白モヤが僅かに発生していた
Ｃ：白モヤが発生していた。
【００３４】
＜評価２＞
上記で得た記録媒体に対し、インクジェット記録装置  ＭＰ９９０（キヤノン製）を用いて、「光沢ゴールド、標準品質、補正なし」の条件で以下の画像１及び２を記録した。
画像１：２０ｃｍ×２９ｃｍの領域を、ＰｈｏｔｏＳｈｏｐ７．０のＲＧＢモードで、（Ｒ，Ｇ，Ｂ）＝（０，０，０）で塗りつぶした画像。
画像２：６ヶ所の５ｃｍ×５ｃｍの領域を、ＰｈｏｔｏＳｈｏｐ７．０のＲＧＢモードで、（Ｒ，Ｇ，Ｂ）＝（０，２５５，２５５）（２５５，０，２５５）、（２５５，２５５，０）、（２５５，０，０）、（０，２５５，０）、（０，０，２５５）の６色で各々塗りつぶした画像。
【００３５】
画像の記録後、温度２３度、相対湿度５０％の環境下で３０分間乾燥した。その後、画像１と画像２が重なるように重ね合わせ、その間に合紙を挟んで、荷重１２．８ｋｇｆ／ｍ２で２４時間保管した。その後、合紙を外し、再度画像１と画像２が重なるように重ね合わせ、荷重１２．８ｋｇｆ／ｍ２で２４時間保管した。その後、画像１の画像２と重なった部分と重なってない部分に関し、反射濃度計ＲＤ−９１８（グレタグマクベス製）を用いて以下の式から△Ｅを算出し、下記の評価基準に基づき白モヤの抑制効果を評価した。評価結果を表２に示す。
ΔＥ＝｛（画像２と重なっていなかった部分のＬ＊値−画像２と重なっていた部分のＬ＊値）２＋（画像２と重なっていなかった部分のａ＊値−画像２と重なっていた部分のａ＊値）２＋（画像２と重なっていなかった部分のｂ＊値−画像２と重なっていた部分のｂ＊値）２｝１／２
Ａ：ΔＥ≦０．４５であった
Ｂ：０．４５＜ΔＥ≦０．５であった
Ｃ：０．５＜ΔＥであった。
【００３６】
【表２】
2015016644.tif 000003